(57)【要約】【課題】本発明は、最近のモバイルや車載用途の狭セルギャップ仕様の液晶パネルに適したカラーフィルタの欠陥修正方法を提供することを目的とする。【解決手段】透明基板（１）上に、ブラックマトリックス（５）及び赤色（Ｒ）、緑色（Ｇ）、青色（Ｂ）の色インキからなる各着色層（２、３、４）を所定のパターンで配列して構成されたカラーフィルタの異物（６）等の欠陥部を修正する方法において、前記カラーフィルタの欠陥部を含む着色層（３）をレーザ光により除去した後の欠落部（７）にディスペンサー装置により色修正用の色インキ（８）を充填後、硬化処理して色層（９）を形成し、さらに該色層（９）上に透明インキ（１０）を塗布後、硬化処理して透明層（１１）を形成して、色層（９）と透明層（１１）との２層からなる周辺部と段差のない欠陥修正部（１２）を形成したことを特徴とするカラーフィルタの欠陥修正方法である。【選択図】図７
2009092735.tif 000002
【特許請求の範囲】
【請求項１】
透明基板上に、ブラックマトリックス及び赤色（Ｒ）、緑色（Ｇ）、青色（Ｂ）の色インキからなる各着色層を所定のパターンで配列して構成されたカラーフィルタに発生した異物等の欠陥部を修正する方法において、前記カラーフィルタの異物等の欠陥部を含む着色層をレーザ光により除去した後の欠落部に色修正用の色インキを充填後、硬化処理して体積が減少した該色インキからなる色層を形成し、さらに該色層上に段差を平坦化させるための透明インキを塗布後、硬化処理して透明層を形成して、色層と段差調整用の透明層との２層からなる周辺部と段差のない欠陥修正部を形成したことを特徴とするカラーフィルタの欠陥修正方法。
【請求項２】
前記色修正用の色インキの充填をディスペンサー装置により行うことを特徴とする請求項１記載のカラーフィルタの欠陥修正方法。
【請求項３】
前記レーザ光はエキシマレーザにより得られた短波長のレーザ光であることを特徴とする請求項１又は２記載のカラーフィルタの欠陥修正方法。
【請求項４】
前記色修正用の色インキは、少なくとも色顔料をアクリル系樹脂またはエポキシ系樹脂に分散させた組成で構成されていることを特徴とする請求項１乃至３のいずれか１項記載のカラーフィルタの欠陥修正方法。
【請求項５】
前記透明インキは、少なくともアクリル系樹脂またはエポキシ系樹脂で構成されていることを特徴とする請求項１乃至４のいずれか１項記載のカラーフィルタの欠陥修正方法。
【請求項６】
前記色インキ及び透明インキの硬化処理方法は、熱風、紫外線（ＵＶ）、赤外線（ＩＲ）、半導体レーザ、及びＹＡＧレーザのいずれか１種の処理方法を用いることを特徴とする請求項１乃至５のいずれか１項記載のカラーフィルタの欠陥修正方法。
【請求項７】
前記欠陥修正部が色インキと透明インキとの２層よりなることを特徴とする請求項１乃至６のいずれか１項記載のカラーフィルタの欠陥修正方法。
【発明の詳細な説明】
【技術分野】
【０００１】
本発明は、液晶パネルなどに用いられるカラーフィルタの欠陥修正方法に関するものである。
【背景技術】
【０００２】
従来、液晶パネル等に用いられるカラーフィルタは、図８に示すように、透明基板（１Ａ）上に、画素間の光漏れを防ぐことにより、コントラスト比を上げる役割をするとともにＴＦＴ（Ｔｈｉｎ  Ｆｉｌｍ  Ｔｒａｎｓｉｓｔｏｒ）液晶の場合には、ＴＦＴに外光が当たり誤作動の発生を防ぐ目的で設けるブラックマトリックス（５Ａ）（遮光層）、及びカラー表示に不可欠な、赤色（Ｒ）、緑色（Ｇ）、青色（Ｂ）の色インキからなる各着色層（２Ａ、３Ａ、４Ａ）を所定のパターンで配列したものであり、多くの製造方法が紹介されている。
【０００３】
例えば、レリーフ染色法、マスク染色法、染料分散法、感光性顔料分散法、エッチング顔料分散法、印刷法、電着法、フィルム転写法、顔料蒸着法等が挙げられるが、以下に代表的な感光性顔料分散法について説明する。
【０００４】
感光性顔料分散法は、透明基板上にＣｒ等の金属皮膜又は樹脂ブラックによるブラックマトリックス（ＢＭ）を形成する。金属皮膜の場合は、金属皮膜の膜付け後、フォトレジストをコートし、パターンを焼付け・現像し、エッチングをして形成する。樹脂ブラックの場合は、感光性のブラックレジストを塗布し、焼付け・現像して形成する。ＢＭが形成された後、着色感光樹脂を塗布し、画素部形状を焼付けて１色目をつくる。２色目以降も同様に繰り返す。
【０００５】
このような方法で作製されたカラーフィルタは、基板の大型化に伴うカラーフィルタ面内のゴミや異物の増加によって、全くの無欠陥でカラーフィルタを製造することは困難であり、カラーフィルタに発生したピンホールや異物等による欠陥部をいかに修正して良品化するかが重要な課題となっている。
【０００６】
通常のカラーフィルタ部（画素部）の大きさは、（６０〜１２０μｍ）×（１００〜３００μｍ）角の大きさであり、修正個所の大きさは、２０μｍφ以上が対象となる。最近では、この修正個所の大きさは、ますます微細化の方向にある。
【０００７】
従来、ピンホールのように、カラーフィルタ部の一部が欠落した欠陥部の修正方法としては、先端部を平坦状に加工した針の先端にインキを付着させて、そのインキをピンホールに押し付けて修正する方法、ディスペンサーによってインキを必要量滴下する方法、インクジェット装置によりインキを吐出させる方法、欠陥部にフィルムを転写させる方法などが提案されている。
【０００８】
また、異物が付着、あるいは埋め込まれている場合には、針で削り取ったり、レーザで異物を除去した後に、上記針、ディスペンサー、インクジェット、フィルム転写等の方法により修正が行なわれている。しかしながら、これらの欠陥修正方法は、いずれも1長１短があり、品質面、生産面などすべてを満足するものではない。
【０００９】
例えば、前述の針の先端に適切な色濃度を有するインキを付着させた後、欠陥修正対象物に塗布して修正する方法（例えば、特許文献１参照。）は、微小な欠陥に対応できるが、何回か修正を繰り返すと針の先端のインキが乾燥し、良好な修正ができなくなり、針の
洗浄が必須となることから生産性の問題がある。
【００１０】
また、適切な色の着色感光性転写材料を画素の欠落部分に熱転写した後、露光・現像・乾燥させて修正するフィルム転写方法（例えば、特許文献２参照。）は、インキ塗布量不足を補う重ね塗布に時間が掛かったり、修正に要する部材や工程が多くて、時間とコストが掛かるという問題がある。
【００１１】
また、着色層や保護層等に混入した異物等によって生じた突起を除去する方法として、レーザ光照射を用いる方法（例えば、特許文献３参照。）が提案されているが、突起部除去後のピンホール等色抜け部分を着色する時に、前記の問題が発生することには変わりなく問題解決にはいたらない。
【００１２】
次に、従来の異物が付着しているカラーフィルタの欠陥修正方法の１実施例を、図８〜図１２に基づいて説明する。まず、液晶パネルに用いられるカラーフィルタは、図８に示すように、透明基板（１Ａ）上に、ブラックマトリックス（５Ａ）、及び、赤色（Ｒ）、緑色（Ｇ）、青色（Ｂ）の色インキからなる各着色層（２Ａ、３Ａ、４Ａ）が所定のパターンで配列されている。例えば、このカラーフィルタの緑色（Ｇ）の色インキからなる着色層（３Ａ）に異物（６Ａ）が存在する場合を図９に示す。次に、レーザにより異物（６Ａ）を含め着色層（３Ａ）の１部分を除去して、図１０に示すような形状の欠落部（７Ａ）を形成する。次に、図１１に示しように、該欠落部（７Ａ）に直接ディスペンサー装置により、色修正用の緑色（Ｇ）の色インキをインキ吐出部（１３Ａ）より吐出させる。該緑色（Ｇ）の色インキ（８Ａ）を充填した時の状態を示すが、硬化処理を経ると色インキ中の溶剤成分が揮発して該インキ（８Ａ）は図１２のように、体積が減少した色層（９Ａ）の状態となる。この欠陥修正部（１２Ａ）には、周辺部と段差があり、色層（９Ａ）は単層である。
【００１３】
このように従来の液晶パネルでは、欠陥修正部（１２Ａ）に周辺部と若干の段差があっても特に問題は発生しなかった。その理由としては、図１３に示す、液晶パネルの液晶が入っているセルの間隙、すなわち、液晶層（２０）の厚みであるセルギャップ（２１）が、通常で４μｍ以上あり、図１５に示すように、カラーフィルタの欠陥修正部（１２Ａ）の段差（２２）が１〜３μｍでも、図１４に示すように、パネルの表示品質が良好に確保できた。
【００１４】
しかし、最近のモバイルや車載用途の液晶パネルでは、前記セルギャップ（２１）が３μｍ以下と狭いものがあり、図１６に示すように、該パネルの表示品質を良好に確保できない問題がある。
【００１５】
以上のように、カラーフィルタの欠陥修正方法は、各種の方法が試みられているが、特に、セルギャップ（２１）が３μｍ以下と狭い、最近のモバイルや車載用途の液晶パネルに対応した完全なカラーフィルタの欠陥修正方法が見出されていない。
【００１６】
以下に先行技術文献を示す。
【特許文献１】特開平８−１８２９４９号公報
【特許文献２】特開平５−２１０００９号公報
【特許文献３】特開平５−７２５２８号公報
【発明の開示】
【発明が解決しようとする課題】
【００１７】
本発明は、このような従来技術の問題点を解決しようとするものであり、最近のモバイルや車載用途の狭セルギャップ仕様の液晶パネルに適し、また、様々な色仕様に対応でき
るカラーフィルタの欠陥修正方法を提供することを目的とする。
【課題を解決するための手段】
【００１８】
本発明は、上記の課題を解決するために成されたものであり、本発明の請求項１に係る発明は、透明基板（１）上に、ブラックマトリックス（５）及び赤色（Ｒ）、緑色（Ｇ）、青色（Ｂ）の色インキからなる各着色層（２、３、４）を所定のパターンで配列して構成されたカラーフィルタに発生した異物（６）等の欠陥部を修正する方法において、前記カラーフィルタの異物（６）等の欠陥部を含む着色層（３）をレーザ光により除去した後の欠落部（７）に色修正用の色インキ（８）を充填後、硬化処理して体積が減少した該色インキ（８）からなる色層（９）を形成し、さらに該色層（９）上に段差を平坦化させるための透明インキ（１０）を塗布後、硬化処理して透明層（１１）を形成して、色層（９）と段差調整用の透明層（１１）との２層からなる周辺部と段差のない欠陥修正部（１２）を形成したことを特徴とするカラーフィルタの欠陥修正方法である。
【００１９】
本発明の請求項２に係る発明は、請求項１記載のカラーフィルタの欠陥修正方法において、前記色修正用の色インキ（８）の充填をディスペンサー装置により行うことを特徴とするカラーフィルタの欠陥修正方法である。
【００２０】
本発明の請求項３に係る発明は、請求項１又は２記載のカラーフィルタの欠陥修正方法において、前記レーザ光はエキシマレーザにより得られた短波長のレーザ光であることを特徴とするカラーフィルタの欠陥修正方法である。
【００２１】
本発明の請求項４に係る発明は、請求項１乃至３のいずれか１項記載のカラーフィルタの欠陥修正方法において、前記色修正用の色インキ（８）は、少なくとも色顔料をアクリル系樹脂またはエポキシ系樹脂に分散させた組成で構成されていることを特徴とするカラーフィルタの欠陥修正方法である。
【００２２】
本発明の請求項５に係る発明は、請求項１乃至４のいずれか１項記載のカラーフィルタの欠陥修正方法において、前記透明インキ（１０）は、すくなくともアクリル系樹脂またはエポキシ系樹脂で構成されていることを特徴とするカラーフィルタの欠陥修正方法である。
【００２３】
本発明の請求項６に係る発明は、請求項１乃至５のいずれか１項記載のカラーフィルタの欠陥修正方法において、前記色インキ（８）及び透明インキ（１０）の硬化処理方法は、熱風、紫外線（ＵＶ）、赤外線（ＩＲ）、半導体レーザ、及びＹＡＧレーザのいずれか１種の処理方法を用いることを特徴とするカラーフィルタの欠陥修正方法である。
【００２４】
本発明の請求項７に係る発明は、請求項１乃至６のいずれか１項記載のカラーフィルタの欠陥修正方法において、前記欠陥修正部（１２）が色インキ（８）と透明インキ（１０）との２層よりなることを特徴とするカラーフィルタの欠陥修正方法である。
【発明の効果】
【００２５】
本発明に係るカラーフィルタの欠陥修正方法は、透明基板上に、ブラックマトリックス及び赤色（Ｒ）、緑色（Ｇ）、青色（Ｂ）の色インキからなる各着色層を所定のパターンで配列して構成されたカラーフィルタに発生した異物等の欠陥部を修正する方法において、前記カラーフィルタの異物等の欠陥部を含む着色層をレーザ光により除去した後の欠落部に色修正用の色インキを充填後、硬化処理して体積が減少した該色インキからなる色層を形成し、さらに該色層上に段差を平坦化させるための透明インキを塗布後、硬化処理して透明層を形成して、色層と段差調整用の透明層との２層からなる周辺部と段差のない欠陥修正部を形成したことにより、従来のカラーフィルタの欠陥修正方法ではできなかった、最近のモバイルや車載用途の液晶パネルのセルギャップの狭いタイプのものの欠陥修正ができる。また、カラーフィルタの色層の、色相や膜厚は多種あるが、基本的な色相のインキと透明層との組合せで、色相と段差の組み合わせができる。
【発明を実施するための最良の形態】
【００２６】
本発明に係るカラーフィルタの欠陥修正方法の実施の形態を図１〜図７に基づいて詳細に説明するが、特にこれに制約されるものではない。
【００２７】
図１は本発明に係るカラーフィルタの１実施例の構成を示す側断面図であり、図２は本発明に係るカラーフィルタに異物の欠陥部が存在する状態を示す側断面図であり、図３は本発明に係るカラーフィルタの異物の欠陥部をレーザ光にて除去した後の欠落部を示す側断面図であり、図４は本発明に係るカラーフィルタの欠落部へ吐出された色インキの状態を示す側断面図であり、図５は本発明に係るカラーフィルタの欠落部へ吐出された色インキの硬化処理後の状態を示す側断面図であり、図６は本発明に係るカラーフィルタの欠落部へ吐出された色インキの硬化処理後、さらに、その上に透明インキを塗布した状態を示す側断面図であり、図７は本発明に係るカラーフィルタの色インキからなる色層と透明インキからなる透明層との２層からなる周辺部と段差のない欠陥修正部の状態を示す側断面図である。
【００２８】
本発明の１実施例のカラーフィルタの欠陥修正方法は、透明基板（１）上に、ブラックマトリックス（５）及び赤色（Ｒ）、緑色（Ｇ）、青色（Ｂ）の色インキからなる各着色層（２、３、４）を所定のパターンで配列して構成されたカラーフィルタに発生した異物（６）等の欠陥部を修正する方法において、前記カラーフィルタの異物（６）等の欠陥部を含む着色層（３）をレーザ光により除去した後の欠落部（７）に色修正用の色インキ（８）を充填後、硬化処理して体積が減少した該色インキ（８）からなる色層（９）を形成し、さらに該色層（９）上に段差を平坦化させるための透明インキ（１０）を塗布後、硬化処理して透明層（１１）を形成して、色層（９）と段差調整用の透明層（１１）との２層からなる周辺部と段差のない欠陥修正部（１２）を形成したことを特徴とするカラーフィルタの欠陥修正方法である。
【００２９】
このような本発明のカラーフィルタの欠陥修正方法を、図１〜図７に基づいて詳細に説明する。まず、モバイルや車載用途の狭セルギャップ仕様等の液晶パネルに用いられるカラーフィルタの構成は、図１に示すように、透明基板（１）上に、ブラックマトリックス（５）、及び、赤色（Ｒ）、緑色（Ｇ）、青色（Ｂ）の色インキなどからなる各着色層（２、３、４）が所定のパターンで配列されている。
【００３０】
このようなカラーフィルタは、通常、感光性顔料分散法によって製造される。すなわち、透明基板（１）上にＣｒ等の金属皮膜又は樹脂ブラックによるブラックマトリックス（ＢＭ）（５）を形成する。金属皮膜の場合は、金属皮膜の膜付け後、フォトレジストをコートし、パターンを焼付け・現像し、エッチングをして形成する。
【００３１】
樹脂ブラックの場合は、感光性のブラックレジストを塗布し、焼付け・現像して形成する。ＢＭが形成された後、着色感光樹脂を塗布し、画素部形状を焼付けて１色目をつくる。２色目以降も同様に繰り返す。
【００３２】
次に、図２に示すように、例えば、カラーフィルタの緑色（Ｇ）の色インキからなる着色層（３）に異物（６）が若干、埋もれた状態の欠陥部を修正する方法について詳しく説明する。
【００３３】
尚、異物（６）としては、例えば、着色層（３）の塊異物やガラス粉等が該当するが、
着色層（３）内、又は着色層（３）上に前記異物等が混入・付着した欠陥以外に顔料の分散が適当に行なわれなかったことに起因する色抜け（ピンホール状の欠陥部）等が存在している場合にも適用できるものである。
【００３４】
前記着色層（３）の修正は、ガラス基板などの透明基板（１）上にブラックマトリックス（５）、及び、赤色（Ｒ）、緑色（Ｇ）、青色（Ｂ）の色インキなどからなる各着色層（２、３、４）を形成した後に行われる。まず、光学的な検査装置（図示せず）を用いて、異物（６）などが混入・付着した欠陥部が検知され、レーザ発振装置（図示せず）に制御データが送られる。
【００３５】
該レーザ発振装置は、制御データの示す位置情報に基づいて、着色層（３）に異物（６）が若干埋もれた状態の欠陥部の真上に移動し、図３に示すように、レーザ光により異物（６）を含め着色層（３）の１部分を除去して、欠落部（７）を形成する。
【００３６】
該レーザ発振装置は、半導体の製造工程等においては、通常１０６４ｎｍの波長を有する近赤外線のＹＡＧ（イットリウム・アルミニウム・ガーネット単結晶）レーザが用いられているが、本発明のカラーフィルタの欠陥修正方法に使用する場合は、短波長のレーザ光である方が正確な大きさ、深度を有する欠落部（７）を形成するための制御がし易く好ましい。例えば、ＡｒＦ、ＫｒＦ、ＸｅＣｌ等の希ガスを用いた波長１９３ｎｍ、２４８ｎｍ、３０８ｎｍ等の短波長紫外線のエキシマレーザである。
【００３７】
次に、図４に示すように、前記欠落部（７）に直接ディスペンサー装置のインキ吐出部（１３）を移動させて、色修正用の色インキ（８）を吐出させ、該色インキ（８）を充填した状態にする。このディスペンサー方式のカラーフィルタ修正は、定量のインク吐出が可能であり、修正部への塗布量を増加させて色濃度を上げる場合でも、短時間の修正が可能という特徴を有する。
【００３８】
このように該欠落部（７）に充填した直後の色インキ（８）は、欠落部（７）の開口部において、着色層（３）の面より、若干持ち上がった状態で周辺部と段差を形成している。ところが、熱風、紫外線（ＵＶ）、赤外線（ＩＲ）、半導体レーザ、及びＹＡＧレーザなどにより、硬化処理すると、図５に示すように、該色インキ（８）中の溶剤成分が揮発して体積が減少した状態の色層（９）を形成する。
【００３９】
次に、図６に示すように、該色層（９）上に周辺部との段差を平坦化させるための透明インキ（１０）を前記ディスペンサー装置のインキ吐出部（１３）から塗布後、図７に示すように、前述と同様の方法で硬化処理して透明層（１１）を形成する。
【００４０】
このような欠陥修正方法によって、欠落部（７）は、色インキ（８）からなる色層（９）と段差調整用の透明インキ（１０）からなる透明層（１１）との２層からなる周辺部と段差のない欠陥修正部（１２）を形成する。このカラーフィルタの色層（９）の、色相や膜厚は多種あるが、基本的な色相のインキと透明層（１１）との組合せで、色相と段差の組み合わせができる。
【００４１】
ところで、前記色インキ（８）は、主に顔料からなる着色剤と、分散用樹脂、分散剤、溶媒などから構成されている。
【００４２】
前記分散用樹脂としては、カゼイン、ゼラチン、ポリビニールアルコール、カルボキシメチルアセタール、ポリイミド系樹脂、アクリル系樹脂、エポキシ系樹脂、メラミン系樹脂などが用いられ、顔料分散性との関係で適宜選択される。中でも耐熱性や耐光性を考慮すると、アクリル系樹脂またはエポキシ系樹脂が好ましい。
【００４３】
色インキを構成する顔料の分散性向上に分散剤を用いる場合には、非イオン性界面活性剤として、例えば、ポリオキシエチレンアルキルエーテルなどが、また、イオン性界面活性剤としては、例えば、アルキルベンゼンスルホン酸ナトリウム、ポリ脂肪酸塩、脂肪酸塩アルキルリン酸塩、テトラアルキルアンモニウム塩などが、その他、有機顔料誘導体、ポリエステルなどが挙げられる。１種類の分散剤を単独で、また、２種類以上を混合しても構わない。
【００４４】
溶媒は、溶解性、経時安定性、乾燥性などの特性と、顔料分散性、樹脂溶解性の関係から適宜選択されるが、例えば、トルエン、キシレン、シクロへキサノン、エチルセルソルブ、２−メトキシエタノール、２−エトキシエタノール、２−ブトキシエタノール、２−エトキシエチルアセテート、２−ブトキシエチルアセテート、２−メトキシエチルアセテート、２−エトキシエチルエーテル、２−（２−エトキシエトキシ）エタノール、２−（２−ブトキシエトキシ）エタノール、２−（２−エトキシエトキシ）エチルアセテート、２−（２−ブトキシエトキシ）エチルアセテート、２−フェノキシエタノール、ジエチレングリコールジメチルエテールなどが挙げられるが、これらに限定されるものではない。必要に応じて２種類以上の溶媒を混合してもよい。
【００４５】
また、前記透明インキ（１０）は、前述した色修正用の色インキ（８）に用いた樹脂と溶媒で構成されている。すなわち、透明樹脂は、カゼイン、ゼラチン、ポリビニールアルコール、カルボキシメチルアセタール、ポリイミド系樹脂、アクリル系樹脂、エポキシ系樹脂、メラミン系樹脂などが用いられが、中でも耐熱性や耐光性を考慮すると、アクリル系樹脂またはエポキシ系樹脂が好ましい。
【００４６】
溶媒は、前述と同様に溶解性、経時安定性、乾燥性などの特性と、樹脂溶解性の関係から適宜選択されるが、例えば、トルエン、キシレン、シクロへキサノン、エチルセルソルブ、２−メトキシエタノール、２−エトキシエタノール、２−ブトキシエタノール、２−エトキシエチルアセテート、２−ブトキシエチルアセテート、２−メトキシエチルアセテート、２−エトキシエチルエーテル、２−（２−エトキシエトキシ）エタノール、２−（２−ブトキシエトキシ）エタノール、２−（２−エトキシエトキシ）エチルアセテート、２−（２−ブトキシエトキシ）エチルアセテート、２−フェノキシエタノール、ジエチレングリコールジメチルエテールなどが挙げられるが、これらに限定されるものではない。必要に応じて２種類以上の溶媒を混合してもよい。
【００４７】
以上のように、本発明のカラーフィルタの欠陥修正方法は、透明基板（１）上に、ブラックマトリックス（５）及び赤色（Ｒ）、緑色（Ｇ）、青色（Ｂ）の色インキからなる各着色層（２、３、４）を所定のパターンで配列して構成されたカラーフィルタに発生した異物（６）等の欠陥部を修正する方法において、前記カラーフィルタの異物（６）等の欠陥部を含む着色層（３）をレーザ光により除去した後の欠落部（７）にディスペンサー装置により色修正用の色インキ（８）を充填後、硬化処理して体積が減少した該色インキ（８）からなる色層（９）を形成し、さらに該色層（９）上に段差を平坦化させるための透明インキ（１０）を塗布後、硬化処理して透明層（１１）を形成して、色層（９）と段差調整用の透明層（１１）との２層からなる周辺部と段差のない欠陥修正部（１２）を形成したことを特徴とするカラーフィルタの欠陥修正方法である。
【００４８】
また、正確な大きさ、深度を有する欠落部（７）を形成するためには、前記レーザ光はエキシマレーザにより得られた短波長のレーザ光であることが好ましい。
【００４９】
また、前記色修正用の色インキ（８）及び前記透明インキ（１０）のバインダーを構成する樹脂は、耐熱性や耐光性を考慮すると、アクリル系樹脂またはエポキシ系樹脂を用い
ることが好ましい。
【００５０】
また、該色インキ（８）及び該透明インキ（１０）の硬化処理方法は、熱風、紫外線（ＵＶ）、赤外線（ＩＲ）、半導体レーザ、及びＹＡＧレーザのいずれか１種の処理方法を用いることが好ましい。
【実施例】
【００５１】
以下に、本発明に係るカラーフィルタの欠陥修正方法について、具体的に実施例を挙げて、さらに詳しく説明するが、それに限定されるものではない。
【００５２】
＜実施例１＞
［色インキの製造］
メタクリル酸２０部、メチルメタクリレート１０部、ブチルメタクリレート５５部、ヒドロキシエチルメタクリレート１５部を、乳酸ブチル３００ｇに溶解し、窒素雰囲気下でアゾビスイソブチルニトリル０．７５部を加えて７０℃にて５時間の反応によりアクリル共重合樹脂を得た。該アクリル共重合樹脂を樹脂濃度が１０％になるようにプロピレングリコールモノメチルエーテルアセテートで希釈し、アクリル共重合樹脂の希釈液とした。希釈液８０．１ｇに対し、ＲＧＢ用顔料及びカーボンブラック各１９．０ｇ、分散剤０．９ｇを添加し、３本ロールにて混練し、黒色、Ｒ色、Ｇ色、Ｂ色の各着色ワニスを得た。各色の着色ワニスに、プロピレングリコールモノメチルエーテルアセテートを添加して顔料濃度が１２〜１５％、粘度が１５ｍＰａ．ｓとなるように調整し、黒色、Ｒ色、Ｇ色、Ｂ色の各色インキを作製した。
【００５３】
［透明インキの製造］
前記アクリル共重合樹脂を樹脂濃度が１０％になるようにプロピレングリコールモノメチルエーテルアセテートで希釈し、透明インキを作製した。
【００５４】
［カラーフィルタの製造］
ガラス基板に前記黒色、Ｒ色、Ｇ色、Ｂ色の各着色剤を用いて顔料分散方式でカラーフィルタの製造を行なった。
【００５５】
［カラーフィルタの修正］
製造ラインの光学検査装置で位置データを取得したＧ色の着色層に付着した異物の欠陥部にエキシマレーザ発振装置により、ＫｒＦの２４８ｎｍのレーザ光を、パルス幅１２ｎ秒、照射回数２０回で０．１２ｊ／ｃｍ2の照射量を照射して異物を含め着色層の１部分を除去して、欠落部を形成した。
【００５６】
次に、前記欠落部にディスペンサー装置のインキ吐出部をＧ色の着色層の欠落部に移動させて、前記Ｇ色の着色層に用いた着色剤と同等の色インキを吐出させ、該色インキを充填した後、オーブンにより２００℃１５分の熱風乾燥で、硬化処理して、該色インキ中の溶剤成分を揮発させて体積が減少した状態の色層を形成した。
【００５７】
引き続いて、該色層上に段差を平坦化させるための透明インキを塗布後、オーブンにより２００℃１５分の熱風乾燥で、硬化処理して、該透明インキ中の溶剤成分を揮発させて体積が減少した状態の透明層を形成して、色層と段差調整用の透明層との２層からなる周辺部と段差のない欠陥修正部を形成した。
【図面の簡単な説明】
【００５８】
【図１】本発明に係るカラーフィルタの１実施例の構成を示す側断面図である。
【図２】本発明に係るカラーフィルタに異物の欠陥部が存在する状態を示す側断面図である。
【図３】本発明に係るカラーフィルタの異物の欠陥部をレーザ光にて除去した後の欠落部を示す側断面図である。
【図４】本発明に係るカラーフィルタの欠落部へ吐出された色インキの状態を示す側断面図である。
【図５】本発明に係るカラーフィルタの欠落部へ吐出された色インキの硬化処理後の状態を示す側断面図である。
【図６】本発明に係るカラーフィルタの欠落部へ吐出された色インキの硬化処理後、さらにその上に透明インキを塗布した状態を示す側断面図である。
【図７】本発明に係るカラーフィルタの色インキからなる色層と透明インキからなる透明層との２層からなる周辺部と段差のない欠陥修正部の状態を示す側断面図である。
【図８】従来のカラーフィルタの１実施例の構成を示す側断面図である。
【図９】従来のカラーフィルタに異物の欠陥部が存在する状態を示す側断面図である。
【図１０】従来のカラーフィルタの異物の欠陥部をレーザ光にて除去した後の欠落部を示す側断面図である。
【図１１】従来のカラーフィルタの欠落部へ吐出された色インキの状態を示す側断面図である。
【図１２】従来のカラーフィルタの欠落部へ吐出された色インキの硬化処理後の状態を示す側断面図である。
【図１３】液晶パネルのセルギャップが通常時の状態を示す側断面図である。
【図１４】液晶パネルのセルギャップが通常時における表示品質を示す斜視図である。
【図１５】液晶パネルのセルギャップが狭い状態を示す側断面図である。
【図１６】液晶パネルのセルギャップが狭い状態時における表示品質を示す斜視図である。
【符号の説明】
【００５９】
１、１Ａ・・・透明基板
２、２Ａ・・・赤色（Ｒ）の着色層
３、３Ａ・・・緑色（Ｇ）の着色層
４、４Ａ・・・青色（Ｂ）の着色層
５、５Ａ・・・ブラックマトリックス
６、６Ａ・・・異物
７、７Ａ・・・欠落部
８、８Ａ・・・色インキ
９、９Ａ・・・色層
１０・・・透明インキ
１１・・・透明インキ層
１２、１２Ａ・・・欠陥修正部
１３、１３Ａ・・・インキ吐出部
２０・・・液晶層
２１・・・セルギャップ
２２・・・段差
【図１】
2009092735.tif 000003
【図２】
2009092735.tif 000004
【図３】
2009092735.tif 000005
【図４】
2009092735.tif 000006
【図５】
2009092735.tif 000007
【図６】
2009092735.tif 000008
【図７】
2009092735.tif 000009
【図８】
2009092735.tif 000010
【図９】
2009092735.tif 000011
【図１０】
2009092735.tif 000012
【図１１】
2009092735.tif 000013
【図１２】
2009092735.tif 000014
【図１３】
2009092735.tif 000015
【図１５】
2009092735.tif 000016
【図１４】
2009092735.tif 000017
【図１６】
2009092735.tif 000018